ЛЕГКИЕ ВСПЕНЕННЫЕ ВЯЖУЩИЕ ВЕЩЕСТВА НА ОСНОВЕ ЛЕТУЧЕЙ ЗОЛЫ И СПОСОБ ИХ ПОЛУЧЕНИЯ

1. Способ получения легкой цементирующей смеси с улучшенной прочностью на сжатие и водостойкостью, включающий:
смешивание
воды,
реакционноспособного порошка,
заполнителя,
соли щелочного металла и лимонной кислоты,
силиката щелочного металла,
вспенивающего агента и
возможно, стабилизатора пены,
при этом массовое отношение воды к реакционноспособному порошку составляет примерно от 0,22 до 0,287:1,0, и реакционноспособный порошок содержит от 75 до 100 мас.% летучей золы и не содержит гидравлического цемента.
2. Способ по п.1, отличающийся тем, что раствор стабилизатора пены на основе поливинилового спирта добавляют к вспенивающему агенту и воде для получения пены ex-situ перед добавлением реакционноспособного порошка, заполнителя, соли щелочного металла и лимонной кислоты, и силиката щелочного металла.
3. Способ по п.1, отличающийся тем, что реакционноспособный порошок содержит от 88,5 до 100 мас.% летучей золы класса C.
4. Способ по п.1, отличающийся тем, что плотность указанной смеси составляет от примерно 30 до 65 фунтов на кубический фут со стабильными пузырьками микронного размера, а прочность на сжатие, измеренная через 14 дней, составляет примерно от 1000 psi до 1400 psi.
5. Способ по п.1, отличающийся тем, что соль щелочного металла и лимонной кислоты представляет собой по меньшей мере один компонент из группы, состоящей из цитрата натрия, цитратов калия и их смеси, и присутствует в количестве от 1,5 до 6,0 мас.%, в пересчете на массу реакционноспособного порошка на основе летучей золы.
6. Способ по п.1, дополнительно включающий подмешивание к указанной смеси по меньшей мере одного компонента из группы, состоящей из воздухововлекающей добавки, вторичного неорганического ускорителя схватывания и их смесей.
7. Способ по п.1, отличающийся тем, что летучая зола представляет собой летучую золу класса C, к указанной смеси не добавляют замедлителей схватывания, и схватывание смеси происходит через примерно от 4 до 6 минут после ее образования.
8. Композиция для получения легкого цементирующего вяжущего вещества для цементно-стружечной плиты, содержащая смесь из:
цементирующего реакционноспособного порошка, содержащего от 75 до 100 мас.% летучей золы;
заполнителя;
соли щелочного металла и лимонной кислоты;
силиката щелочного металла;
вспенивающего агента;
агента, стабилизирующего пену, на основе поливинилового спирта и
воды,
при этом отношение воды к твердой фазе цементирующего реакционноспособного порошка в смеси составляет примерно от 0,22 до 0,287:1,
причем концентрация поливинилового спирта в водном растворе составляет примерно от 2 до 5%;
при этом летучая зола включает летучую золу класса C, летучую золу класса F с портландцементом типа III; и смеси летучей золы класса C и летучей золы класса F, возможно, с портландцементом типа III;
причем плотность вяжущего вещества составляет примерно от 30 до 65 фунтов на кубический фут со стабильными пузырьками микронного размера, а прочность на сжатие вяжущего вещества, измеренная через 14 дней, составляет примерно от 1000 psi до 1400 psi.
9. Композиция по п.8, отличающаяся тем, что реакционноспособный порошок содержит от 88,5 до 100 мас.% летучей золы класса C, возможно, тонкий кремнеземный порошок, но не содержит гидравлического цемента или замедлителя схватывания.
10. Композиция по п.8, отличающаяся тем, что в пересчете на массу цементирующего порошка смесь содержит примерно от 1,5 до 6,0 мас.% по меньшей мере одной соли щелочного металла и лимонной кислоты, выбранной из группы, состоящей из цитратов натрия, цитратов калия и их смесей, и от 0,25 до 1,0 мас.% по меньшей мере одного порошка силиката щелочного металла, выбранного из группы, состоящей из силиката натрия, силиката калия и их смесей, причем заполнитель содержит полугидрат сульфата кальция, распределенный внутри композиции цементирующей вяжущей смеси.